(57)【要約】【課題】  寸法安定性に優れ、高吸湿性を示すポリアミド系繊維及び前記のようなポリアミド繊維を低コストで製造する方法を提供すること。【解決手段】  ポリアミド４６と少なくとも一種以上の他のポリマー成分をブレンドした繊維であって、他のポリマー成分が非晶状態で繊維中に存在する少なくとも一種以上のポリアミド化合物から構成されてなり、沸水収縮率が１０％以下であり、吸湿率が４％以上である高吸湿性ポリアミド繊維。およびポリアミド４６とポリアミド６を構成比として６５／３５〜３５／６５の範囲で混合し、紡糸することを特徴とする前記の高吸湿性ポリアミド繊維の製造方法。【選択図】なし【特許請求の範囲】
【請求項１】
ポリアミド４６と少なくとも一種以上の他のポリマー成分をブレンドした繊維であって、他のポリマー成分が非晶状態で繊維中に存在する少なくとも一種以上のポリアミド化合物から構成されてなり、沸水収縮率が１０％以下であり、吸湿率が４％以上であることを特徴とする高吸湿性ポリアミド繊維。
【請求項２】
他のポリマー成分を構成するポリアミド化合物がポリアミド６であることを特徴とする請求項１に記載の高吸湿性ポリアミド繊維。
【請求項３】
ポリアミド４６と他のポリマー成分の構成比が６５／３５〜３５／６５であることを特徴とする請求項１又は２に記載の高吸湿性ポリアミド繊維。
【請求項４】
２０％伸張時の回復率が７０％以上であることを特徴とする請求項１から３のいずれかに記載の高吸湿性ポリアミド繊維。
【請求項５】
染料吸尽速度が６０％以上であることを特徴とする請求項１から４のいずれかに記載の高吸湿性ポリアミド繊維。
【請求項６】
ＤＳＣ示差走査熱量分析装置による融解温度の吸熱ピーク温度が２７０℃以上にしか現れないことを特徴とする請求項１から５のいずれかに記載の高吸湿性ポリアミド繊維。
【請求項７】
ポリアミド４６とポリアミド６を構成比として６５／３５〜３５／６５の範囲で混合し、紡糸することを特徴とする請求項１から６のいずれかに記載の高吸湿性ポリアミド繊維の製造方法。
【請求項８】
引き取り速度を２４００ｍ／ｍｉｎ以上で紡糸することを特徴とする請求項７に記載の高吸湿性ポリアミド繊維の製造方法。
【発明の詳細な説明】
【技術分野】
【０００１】
本発明は取り扱い性と快適性に優れた繊維に関し、ポリアミド４６を特定のポリマーとブレンドし紡糸することにより得られる、寸法安定性に優れた高吸湿性ポリアミド繊維およびその製造方法に関するものである。
【背景技術】
【０００２】
綿や羊毛等に代表される天然繊維は、その風合いや、むれ感がない等の着心地の良さが好まれている。この快適な着用感の主たる要因は、天然繊維が適度な吸湿性を有することにある。しかしながら、天然繊維は、しなやかさ、光沢感等審美性に欠けると共に、表面のなめらかなタッチ、着用時のひんやり感等についても不十分である。また、耐摩耗性や強度も不十分でスポーツ用途には不向きである。
【０００３】
これに対しポリアミド繊維は、強度、しなやかさ、光沢感、発色性、染色堅牢性、耐摩耗性、ソフトさ等に優れた特性を有する。そのために、インナーウエアー、スポーツウエアー、パンティーストッキング等の衣料用繊維製品等に好まれてもちいられてきている。
【０００４】
従来、ポリアミド系繊維としては、ナイロン６がよく知られており、高強力で、耐久性に優れているため、種々の衣料用繊維製品に好んで用いられている。しかし、ナイロン６の平衡水分率（標準状態での吸湿性）は、ポリエステル繊維に比べて高いものの、吸湿性は天然繊維に比べて劣り、着用時の快適感は未だ不十分である。そのため、ナイロン６などのポリアミド系繊維の吸湿特性を改善する試みが、種々検討されてきている。
【０００５】
例えば、ポリアミド繊維にポリビニルピロリドンを添加し、重合時に還元剤を添加したポリアミド組成物から、吸湿性ポリアミド繊維を製造する方法が開示されている（例えば、特許文献１、２参照。）。
【特許文献１】特開平７−１５０４１５号公報
【特許文献２】特開平９−１８８９１７号公報
【０００６】
しかしながら、これらの方法では確かに吸湿性ポリアミド繊維を得ることができるが、たとえばポリビニルピロリドンは水溶性ポリマーであるために、ポリマーに添加した後でも、ポリマー表面にブリードアウトしてきたものが洗濯等で溶出するという懸念がある。また、沸水収縮率も１０％以上と高いため、タンブル乾燥やアイロン等での取り扱いに注意しなければならない。
【０００７】
寸法安定性に優れたナイロン４６の検討もされており、例えばナイロン６を芯成分、ナイロン４６を鞘成分とした複合繊維で耐熱性と柔軟性に優れた繊維を得る検討もされている（例えば、特許文献３参照。）。
【特許文献３】特開平８−１５８１６０号公報
【０００８】
しかしながら、芯成分であるナイロン６の融点が２２０℃前後と低いため、エアバッグ等の瞬時にしか熱のかからない用途では問題ないが、高温時の耐久性が求められる分野では、ナイロン６の融点の低さが問題となる。また、紡糸においても複合紡糸するための複雑なノズルブロックを必要とするためコストが高くなってしまうという問題も残っている。
【０００９】
また、ナイロン４６は球晶の成長が早いために最大延伸倍率が低く、速い速度で紡糸したり、十分に延伸することが困難で、強度を高くすることが難しい。球晶生成の問題を解決するために、従来より様々な試みが行われている（例えば、特許文献４参照。）。
【特許文献４】特開昭６３−１１２７１９号公報
【００１０】
しかしながら、口金より吐出された糸条に液体ミストを噴霧し冷却固化させるためには、特別な装置を備える必要があり、コストが高くなる問題がある。
【発明の開示】
【発明が解決しようとする課題】
【００１１】
本発明は、寸法安定性に優れ、高吸湿性を示すポリアミド系繊維を低コストで生産する方法を提供することを課題とする。
【課題を解決するための手段】
【００１２】
すなわち、本発明は、以下の構成からなる。
１．  ポリアミド４６と少なくとも一種以上の他のポリマー成分をブレンドした繊維であって、他のポリマー成分が非晶状態で繊維中に存在する少なくとも一種以上のポリアミド化合物から構成されてなり、沸水収縮率が１０％以下であり、吸湿率が４％以上であることを特徴とする高吸湿性ポリアミド繊維。
２．  他のポリマー成分を構成するポリアミド化合物がポリアミド６であることを特徴とする上記第１に記載の高吸湿性ポリアミド繊維。
３．  ポリアミド４６と他のポリマー成分の構成比が６５／３５〜３５／６５であることを特徴とする上記第１又は第２に記載の高吸湿性ポリアミド繊維。
４．  ２０％伸張時の回復率が７０％以上であることを特徴とする上記第１から第３のいずれかに記載の高吸湿性ポリアミド繊維。
５．  染料吸尽速度が６０％以上であることを特徴とする上記第１から第４のいずれかに記載の高吸湿性ポリアミド繊維。
６．  ＤＳＣ示差走査熱量分析装置による融解温度の吸熱ピーク温度が２７０℃以上にしか現れないことを特徴とする上記第１から第５のいずれかに記載の高吸湿性ポリアミド繊維。
７．  ポリアミド４６とポリアミド６を構成比として６５／３５〜３５／６５の範囲で混合し、紡糸することを特徴とする上記第１から第６のいずれかに記載の高吸湿性ポリアミド繊維の製造方法。
８．  引き取り速度を２４００ｍ／ｍｉｎ以上で紡糸することを特徴とする上記第７に記載の高吸湿性ポリアミド繊維の製造方法。
【発明の効果】
【００１３】
本発明によれば、寸法安定性に優れ、高吸湿性を示す、取り扱い性と快適性に優れたポリアミド繊維の提供を可能となり、前記のようなポリアミド繊維を簡便かつ低コストで得る製造方法を提供することが可能となった。
【発明を実施するための最良の形態】
【００１４】
以下、本発明を詳細に説明する。
本発明のポリアミド４６とは１，４−ジアミノブタンとアジピン酸の縮合重合物であるポリテトラメチレンアジパミドであり、また本発明の目的を損なわない範囲で、さらにつや消し剤、抗酸化剤、蛍光増白剤、紫外線吸収剤、制電剤、難燃剤などの添加物を配合しても良い。
【００１５】
ポリアミド４６と共に構成されるポリマー成分については特に限定されないが、ポリエチレンテレフタレート、ポリトリメチレンテレフタレート、ポリテトラメチレンテレフタレートなどのポリエステル、あるいは、例えばポリアミド６、ポリアミド６６などのポリアミド、あるいは、ポリエチレン、ポリプロピレンなどのポリオレフィンなどが挙げられる。特にポリアミド４６との親和性からポリアミドが好ましく、その中でも価格と非晶状態の形成しやすさ、吸湿性から、ポリアミド６が好ましい。
【００１６】
ポリアミド４６と他のポリマー成分をブレンドする方法として、それぞれのポリマーを溶融状態で混合して剪断力をかけて均一化させてからストランドを押し出し、作成したチップを一般的な溶融紡糸装置へ供給する方法、ポリマーチップの平均的な表面積の差を２０％以下とし、それぞれのポリマーをチップの状態で所定量混合し、ブレンダーで３０分以上攪拌して均一化させた混合ポリマーを一般的な溶融紡糸装置へ供給する方法、それぞれのポリマーを二軸のエクストルーダーでそれぞれ溶融させてから混合し、スタティックミキサーでさらに均一化させて紡糸する方法、エクストルーダー直前でそれぞれのポリマーチップを定量供給し、攪拌装置を経てエクストルーダーへ供給して紡糸する方法等があるが、いずれを採用しても構わない。
【００１７】
また、ポリアミド４６と混合されるポリアミドが非晶状態で存在するようにするためにはポリマーの分散レベルを高める必要があるので、紡糸工程ではエクストルーダー出口の圧力Ｐ１とノズル背圧Ｐ２の関係を下記式（１）の関係にするのが好ましく、また、エクストルーダー出口の直径Ｄ１とブレーカープレートの孔径Ｄ２と口金孔の直径Ｄ３の関係を下記式（２）の関係にするのが好ましい。
式（１）  Ｐ１＜Ｐ２
式（２）  Ｄ１＞Ｄ２＞Ｄ３
理由は定かではないが、Ｐ１＜Ｐ２の関係については、ノズル背圧をエクストルーダー出口の圧力よりも大きくすることで、ギアポンプから押し出される、つまり高圧領域に移動する時において一方のポリマーが選択的に密度が上がり、その瞬間に分子が移動しやすくなることで分散性が向上すると考える。また、Ｄ１＞Ｄ２＞Ｄ３の関係については、段々と通過するオリフィス径を小さくすることでポリマーに段階的に大きくなる剪断力がかかり、ポリマー間の分散性が向上すると考えている。
【００１８】
ポリアミド４６と共に構成されるポリマー成分は少なくとも一種以上のポリアミド化合物から構成されるが、親和性の観点からポリアミド化合物のみから構成されるのが好ましく、工業生産における管理の観点からは１種のポリアミドのみ、特にポリアミド６が好ましい。
【００１９】
ポリアミド４６と共に構成されるポリマー成分はポリアミド４６の溶融粘度よりも低い方が好ましい。紡糸工程において口金から吐出されたポリマーにかかる張力をポリアミド４６の方に集中させることが、その他のポリマーを非晶状態で繊維化させるのに有効であるからである。好ましい相対粘度差は０．１以上であり、さらには０．３以上が一層好ましい。しかし、あまりに相対粘度差が大きいと紡糸操業性が悪化するので、好ましくは３以下であり、さらには２以下が一層好ましい。
【００２０】
ポリアミド繊維としての相対粘度は２．８以上５．０未満であることが好ましい。ポリアミド４６と他のポリマーを混合した場合、この範囲で有れば紡糸操業性に問題なく製造しやすいためである。より好ましい範囲は３．０以上４．０未満である。
【００２１】
本発明でいう他のポリマー成分の非晶状態とは、結晶を構成していない状態を意味し、具体的にはＤＳＣ示差走査熱量分析装置における測定で融解による吸熱ピークを有さない、もしくは融解エンタルピーΔＨが５ｃａｌ／ｇ以下である場合を指す。融点を有する結晶性のポリマーは、昇温過程においてその融点付近で結晶構造が崩れだし、固体状態から液体状態へ変化する。しかし、本発明の繊維は結晶性ポリマーでありながら繊維中に他のポリマー成分が非晶の状態で存在し、それ故に、吸湿性が向上するなどの本発明の重要な特徴を引き出す重要な要素となっている。そして、例えば通常のポリアミド６ポリマー単独の繊維であれば、通常２２０℃程度の温度領域に融解エンタルピーΔＨが５ｃａｌ／ｇを超える吸熱ピークを示すものである。しかしながら、例えば、他のポリマー成分としてポリアミド６を選択した本発明のブレンド繊維のＤＳＣ示差走査熱量分析装置における測定において、前記のような吸熱ピークは現れない。このことはポリアミド６が繊維中に非晶状態で存在していることを意味している。
【００２２】
本発明のポリアミド繊維はＤＳＣ示差走査熱量分析装置における測定で、吸熱ピーク温度が２７０℃以上にしか現れないことが好ましい。吸熱ピーク温度が２７０℃未満に現れる繊維であると、耐熱性が劣ったものとなるため好ましくない。より好ましい範囲は２７５℃以上であり、さらには２８０℃以上が一層好ましい。ポリアミド４６の融点が２９０℃であるので、３００℃以下には吸熱ピークは現れる。
【００２３】
本発明のポリアミド繊維は吸湿率が４％以上であることが好ましい。４％未満であると布帛にしたときにむれ感が残りやすくなるため好ましくない。より好ましくは５％以上である。高いほど好ましいが、通常１０％程度である。
【００２４】
本発明の繊維におけるポリアミド４６と他のポリマー成分の構成比が６５／３５〜３５／６５であることが好ましい。ポリアミド４６の割合が６５％を越えると特に引き取り速度が２０００ｍ／ｍｉｎ以上では紡糸操業性が悪くなるので好ましくない。また３５％未満になると他のポリマーが結晶化しやすくなり、吸湿性が劣ったものとなりやすいので好ましくない。より好ましくは６０／４０〜４０／６０であり、さらには５５／４５〜４５／５５が一層好ましい。
【００２５】
本発明のポリアミド繊維は２０％伸張時の回復率が７０％以上であることが好ましい。ポリアミド４６と混合する通常繊維としたときに伸縮性を有さないその他のポリマーを非晶状態で繊維中に存在させることによって伸縮回復率が得られることを見いだした。より好ましくは７５％以上が好ましい。
【００２６】
本発明のポリアミド繊維は染料吸尽速度が６０％以上であることが好ましい。本発明のポリアミド繊維は非晶状態のポリマーが多く存在することで染料吸尽速度が６０％以上となりやすい。６０％以上であれば染色加工時間を短縮できたり、あるいは染色温度を低くすることができるため、エネルギーコストが安くなる。より好ましくは７０％以上であり、さらには８０％以上が一層好ましい。非晶状態のポリマーを多くしすぎると糸強度が低くなりやすいので上限としては９５％以下が好ましい。
【００２７】
本発明のポリアミド繊維は沸水収縮率が０〜１０％であることが好ましい。１０％を越えると通常のポリアミド繊維と同じく、タンブラー乾燥やアイロンによる収縮が起こりやすいので好ましくない。より好ましい範囲は０〜８％である。
【００２８】
沸水収縮率を０〜１０％の範囲にするための好ましい製造方法としては紡糸速度を２４００ｍ／ｍｉｎ以上とすることである。ポリアミド４６は結晶化しやすいため沸水収縮率も低くしやすいが、一方、紡糸速度は遅くしなければならなかったり、特殊な冷却をしなければならずコストの高いものとなっていた。しかし本発明においては低コストで低収縮率のポリアミド繊維を得ることができる。ただ、引き取り速度が３５００ｍ／ｍｉｎ以上では紡糸操業性が悪くなるので好ましくない。なお、ポリアミド繊維はポリアミドマルチフィラメントであることが好ましい。
【００２９】
次に本発明のポリアミド繊維の製造法について説明する。
【００３０】
本発明のポリアミド繊維は、ポリアミド４６とその他のポリマー、好ましくはポリアミド６とを混合紡糸したものであり、少なくともナイロン４６を１０重量％以上、好ましくは３５％以上６５％以下となるように混合紡糸する。本発明のポリアミド繊維はポリアミドマルチフィラメントであることが好ましい。
【００３１】
低収縮率の糸とするためには引き取り速度を２４００ｍ／ｍｉｎ以上、好ましくは２７００〜３５００ｍ／ｍｉｎ、より好ましくは２９００〜３３００ｍ／ｍｉｎで引き取り、つづけて１．３〜２．５倍、好ましくは１．５〜２．３倍で延伸するのが好ましい。２４００ｍ／ｍｉｎ未満では高収縮な糸となりやすい為好ましくない。あまり速すぎると紡糸操業性が悪化する為、６０００ｍ／ｍｉｎ以下であるのが好ましい。延伸倍率は、紡糸速度と必要とされる糸の強伸度の強伸度から１．３倍以上で延伸することが好ましく、１．３倍未満では強度が不足しやすく、また、２．５倍を越えると糸切れが発生しやすくなるためあまり好ましくない。
【００３２】
繊維の断面形状は、断面形状も円形、中空、星型、多葉、扁平、Ｃ型、Ｖ型、Ｗ型、Ｉ型等が挙げられるがこれに限定されるものではない。
【００３３】
高吸湿性ポリアミド繊維は、通常の方法で後加工や製編織され、縫製されて、各種衣料用製品とされる。なかでも、直接肌に着用されるインナーウエアー（ランジェリー、ファウンデーション等）や靴下（ストッキング、パンティーストッキング、タイツあるいはソックス等）、あるいは、発汗し易い状態で着用されるスポーツウエアー（ウインドブレーカー、テニスウエアー、スキーウエアー、トレーニングウエアー等）として好適である。
【実施例】
【００３４】
以下に、実施例を例示し、本発明を具体的に説明するが、本発明はこれらによって限定されるものではない。なお、実施例中における測定及び評価は下記のようにおこなった。
【００３５】
（Ａ）ＤＳＣ示差走査熱量分析装置による融解温度の吸熱ピーク
サンプルは繊維を細かく刻んだものを約５ｍｇ用い、マックサイエンス製ＤＳＣ３１００Ｓで、室温から３３０℃まで昇温速度１０℃／分、アルゴンガス雰囲気下で測定した。
【００３６】
（Ｂ）吸湿率
筒編み地を作成し、約７０℃の湯で油剤を洗い落とす。温度１０５℃で２時間乾燥して重量SOを測定し、その後、温度２０℃  湿度６５％ＲＨの条件下で２４時間調湿して重量Ｓ１を測定し下記１式で吸湿Ｗ０を求める。
Ｗ０（％）＝｛（Ｓ１−Ｓ０）／Ｓ０｝×１００
【００３７】
（Ｃ）２０％伸張時の回復率
テンシロン測定機で１００％／ｍｉｎの速度で２０％伸張させ、ホールド時間無く、すぐにアンロードさせ無緊張状態になる伸度Ｓをチャートから読みとる。そして回復率を次のようにあらわす。
回復率（％）＝｛（２０ −Ｓ ）／２０｝×１００
【００３８】
（Ｄ）染料吸尽速度
筒編み地を作成し、約７０℃の湯で油剤を洗い落とす。染料としてサイアニン５Ｒを３％ｏｗｆ用い、浴比１：５０で浴槽にサンプルを入れ、初期温度として２４℃から速度１℃／分の条件で昇温し、１０分後の染料吸尽率を染料吸尽速度とする。
【００３９】
（Ｅ）沸水収縮率
繊度×１／３０ｇに相当する荷重を加え、原糸５０．０ｃｍの長さにあらかじめ印を付けておきガーゼに包んだ後、沸水中に３０分間浸漬し風乾後同荷重を加えて印の間の長さＬを測定し、以下の式で算出した。
沸水収縮率（％）＝１００×（５０−Ｌ）／５０
【００４０】
（Ｆ）相対粘度
９６．３±０．１重量％試薬特級濃硫酸中に重合体濃度が１０ｍｇ／ｍｌになるように試料を溶解させてサンプル溶液を調整し、２０℃±０．０５℃の温度で水落下秒数６〜７秒のオストワルド粘度計を用い、溶液相対粘度を測定する。測定に際し、同一の粘度計を用い、サンプル溶液を調整したときと同じ硫酸２０ｍｌの落下時間Ｔ０（秒）と、サンプル溶液２０ｍｌの落下時間Ｔ１（秒）の比より、相対粘度ＲＶを下記の式を用いて算出する。
相対粘度（ＲＶ）＝Ｔ１／Ｔ０
【００４１】
（実施例１）
相対粘度３．６のポリアミド４６と相対粘度３．１のポリアミド６のチップを１：１の割合で混合し、ブレンダーにて１時間乾燥した。それぞれのチップの平均的な表面積の差は１０％であった。ブレンドしたチップを一軸のエクストルーダーで溶融し、孔径が０．２４ｍｍφ、孔数が３６ホールの口金を使用して溶融紡糸した。その際、速度が３０００ｍ／ｍｉｎで引き取り、延伸温度が室温、セットローラー温度が１４０℃間で１．７倍に延伸を施し４４Ｔ／３６の延伸糸を５１００ｍ／ｍｉｎで巻き取った。得られた糸条をＤＳＣ分析したところ、ポリアミド６の融点（２２０℃）付近には吸熱ピークが存在せず、２８６℃に吸熱ピークが存在していたことから、ポリアミド６が非晶状態で存在していることがわかった。得られた延伸糸の物性を表１に示す。
【００４２】
（実施例２）
ポリアミド６の混率を３０％とした以外は実施例１に従った。操業性があまり良くなかったので、紡糸速度を１７００ｍ／ｍｉｎに変更して、サンプル採取した。得られた糸条をＤＳＣ分析したところポリアミド６の融点（２２０℃）付近には吸熱ピークが存在せず、２８６℃に吸熱ピークが存在していたことから、ポリアミド６が非晶状態で存在していることがわかった。
【００４３】
（実施例３）
ポリアミド６の混率を７０％とし、引き取り速度３５００ｍ／ｍｉｎ、延伸倍率１．４６倍に変更した以外は実施例１に従った。得られた糸条をＤＳＣ分析したところ、ポリアミド６の融点（２２０℃）付近には吸熱ピークが存在せず、２８６℃に吸熱ピークが存在していたことから、ポリアミド６が非晶状態で存在していることがわかった。得られた延伸糸の物性を表１に示す。
【００４４】
（比較例１）
引き取り速度が１９００ｍ／ｍｉｎ、延伸倍率が２．６倍、延伸温度を７０℃、セット温度を１１０℃とした以外は実施例１と同じ条件で製造し延伸糸を得た。
【００４５】
（比較例２）
実施例１の延伸糸Ａに関して、ポリアミド６の混率を２０％とし、引き取り速度を２２００ｍ／ｍｉｎとし、巻き取り速度を３７４０ｍ／ｍｉｎにした以外は実施例１に従って、延伸糸Ａ‘の単独糸を得た。得られた糸条をＤＳＣ分析したところ、ポリアミド６の融点（２２０℃）付近には吸熱ピークが存在せず、２８６℃に吸熱ピークが存在していた。得られた繊維は沸水収縮率が高かった。
【００４６】
（比較例３）
相対粘度３．５のポリアミド６のチップのみを用いた以外は実施例１に従った。延伸糸Ａの条件で得られた延伸糸Ｃと延伸糸Ｂの条件で得られた延伸糸Ｄを得た。得られた糸条をＤＳＣ分析したところ、延伸糸Ｃ，Ｄともにポリアミド６の融点（２２０℃）付近に吸熱ピークが存在していた。得られた布帛は特に膨らみのない風合いに乏しい織物であった。
【００４７】
（比較例４）
ポリビニルピロリドンを８重量％とε−カプロラクタムとで重合し、チップを得、紡糸速度１５００ｍ／ｍｉｎで延伸倍率１．９倍の直接紡糸延伸法にて吸湿性ポリアミドを得た。得られた糸条をＤＳＣ分析したところ２００℃近辺に吸熱ピークを有していた。得られた繊維の物性を表１に示す。
【００４８】
（比較例５）
ポリアミド４６のみを溶融紡糸した以外は実施例１の延伸糸Ａの製造条件に従った。断糸が多発し、巻取ができなかった。
【００４９】
（比較例６）
ポリアミド４６の代わりにポリアミド６６を用いた以外は実施例１の延伸糸Ａの製造条件に従った。得られた糸条をＤＳＣ分析したところ２６０℃とポリアミド６の融点（２２０℃）付近にも吸熱ピークを有していた。得られた繊維の物性を表１に示す。
【００５０】
【表１】
2006111992.tif 000002
【産業上の利用可能性】
【００５１】
本発明のポリアミド繊維は、吸湿性に優れ、かつ風合いを損なわず、熱による収縮が低く、製品におけるタンブラー乾燥に耐えうるものであり、衣料用途の他、生活資材用途や産業資材用途などに広い使途を有するものである。
【図面の簡単な説明】
【００５２】
【図１】本発明の繊維（実施例１）のＤＳＣチャート図である。
【符号の説明】
【００５３】
１：吸熱ピーク
【図１】
2006111992.tif 000003